(57)【要約】【課題】ＣＮＴを利用して低抵抗素線を提供する。【解決手段】金属６内にＣＮＴ５の方向を揃えて埋め込み、素線とする。金属は、銅やアルミ、金、銀など展性の良い材料を使う。ＣＮＴは、金属ワイヤー２表面に付着され、巻かれる。【選択図】図２
2008277077.tif 000002
【特許請求の範囲】
【請求項１】
素線を構成する金属に、方向を揃えて埋め込んでなる複数のＣＮＴ（カーボンナノチューブ）を備えている、ことを特徴とする素線。
【請求項２】
前記ＣＮＴは、金属マトリックス内に、素線の長手方向に沿って埋め込めまれている、ことを特徴とする請求項１記載の素線。
【請求項３】
前記ＣＮＴは長手方向に互いに重なりあっている、ことを特徴とする請求項１又は２記載の素線。
【請求項４】
前記ＣＮＴは、金属ワイヤー又は金属ロッドの表面に、ＣＮＴ層を付着させてなるものである、ことを特徴とする請求項１記載の素線。
【請求項５】
前記ＣＮＴは、素線断面に対して所定の割合で含まれる、ことを特徴とする請求項１記載の素線。
【請求項６】
前記金属は、銅、アルミニウム、金、銀の少なくとも１つを含む、ことを特徴とする請求項１記載の素線。
【請求項７】
前記ＣＮＴは、ワイヤー又はロッド状の金属部材の表面にＣＮＴペーストが流し込まれ乾燥させて形成されたものである、ことを特徴とする請求項１記載の素線。
【請求項８】
前記ＣＮＴは、誘電体溶液中にＣＮＴを混入させ、電位を容器と金属部材の間に印加してＣＮＴを電気化学的に前記金属部材表面に接着させ乾燥加熱処理して、形成されたものである、ことを特徴とする請求項１記載の素線。
【請求項９】
ワイヤー又はロッド状の金属部材の表面に電場を利用してＣＮＴを付着させ、表面にＣＮＴが付着した金属部材を複数作り、表面にＣＮＴが付着した複数の金属部材と、表面にＣＮＴを付着させる処理を行わない金属部材を金属パイプ内に積み、ダイスで圧縮させながら引き延ばしてなる、ことを特徴とする請求項１記載の素線。
【請求項１０】
金属部材表面にＣＮＴ層を配し前記金属部材を巻回してワイヤーを作り、前記ワイヤーをダイスで圧縮させながら引き延ばしてなる、ことを特徴とする請求項１記載の素線。
【請求項１１】
前記ＣＮＴ層は、ＣＮＴ繊維である、ことを特徴とする請求項１０記載の素線。
【請求項１２】
案内に従って一の方向に沿って配置され、前記一の方向に沿った一の位置に配置される一のＣＮＴ部材と、前記一の方向に沿った前記一の位置とは別の位置に配置される他のＣＮＴ部材の少なくとも端部同士が、前記一の方向に、互いに重なり合って配設されてなるＣＮＴを含む素線。
【請求項１３】
ワイヤー又はロッド状の金属部材の表面に電場を利用してＣＮＴ（カーボンナノチューブ）を付着させ、表面にＣＮＴが付着した金属部材を複数作り、
表面にＣＮＴが付着した複数の金属部材と、表面にＣＮＴを付着させる処理を行わない金属部材を金属パイプ内に積み、ダイスで圧縮させながら引き延ばして素線を製作する、
ことを特徴とする素線の製造方法。
【請求項１４】
誘電体溶液中にＣＮＴを混入させ、電位を容器と前記金属部材の間に印加し、ＣＮＴを電気化学的に、前記金属部材表面に接着させる、ことを特徴とする請求項１３記載の素線の製造方法。
【請求項１５】
金属部材表面にＣＮＴ層を配し、
前記金属部材を巻回してワイヤーを作り、
前記ワイヤーをダイスで圧縮させながら引き延ばす、ことを特徴とする素線の製造方法。
【請求項１６】
中心に丸棒を入れて前記金属部材を巻回する、ことを特徴とする請求項１５記載の素線の製造方法。
【請求項１７】
前記金属部材の表面に溝を作り、ＣＮＴの方向を揃える、ことを特徴とする請求項１５記載の素線の製造方法。
【請求項１８】
前記溝に繊維状のＣＮＴを配し、ダイスで圧縮させながら引き延ばす、ことを特徴とする請求項１７記載の素線の製造方法。
【発明の詳細な説明】
【技術分野】
【０００１】
本発明は、低抵抗素線およびその製造方法に関する。
【背景技術】
【０００２】
超伝導素線について説明する。図１１は、液体ヘリウム温度で利用する超伝導素線（多芯線）の断面を示す図である。図１１の超伝導素線の直径は例えば１ｍｍ程度である。超伝導素線は、銅（「マトリックス材」という）に超伝導フィラメント１０１が埋め込まれている。超伝導フィラメント１０１は、太さが数μｍから数十μｍ程度であり、例えばＮｂＴｉが用いられる。直流の応用では太いフィラメントを利用し、交流の応用では、細いフィラメントを利用して交流損を低減している。高温超伝導材ＨＴＳは、セラミックス系材料であり、フィラメントの太さの制御が困難であり、素線の断面は一般に矩形とされ、素線としては、テープ状である。
【０００３】
直流では、超伝導は完全に抵抗が完全にゼロ（銅の抵抗率より10桁以上低いことが実験的に確認されている）になるため、素線に直流電流を流すと、銅マトリックス部には流れず、超伝導フィラメント１０１にのみ電流が流れる。
【０００４】
図１２に、超伝導フィラメントに電流が流れる状況を模式的に示す。図１２には、フィラメントの長手方向の断面が示されており、フィラメント内部での磁場の分布も示されている。フィラメント中心の磁場は、最外層のフィラメントの磁場に比べて低くなる（非特許文献１）。
【０００５】
これは、フィラメント内部に均一、フィラメント表面付近に多くの電流が流れるからである。
【０００６】
超伝導素線の典型的な作製の一例を図１３を用いて説明する。断面が正六角形の銅ロッド２０３及び超伝導ロッド２０２（長さは例えば０．２ｍ程度）の材料を用意する。断面の大きさは例えば１〜２ｃｍ程度である。正六角形は、空間を隙間無く埋める（稠密充填構造）である。銅パイプ２０１に入れるロッドの数は超伝導フィラメントの数となる。銅はフィラメントの間に入るマトリックス材となる。直流では純銅が用いられるが、交流では例えば銅合金等が用いられる。同じ長さの銅パイプを用意し内部に銅ロッド２０３及び超伝導ロッド２０２が隙間無く積み重ねるように銅パイプ２０１内面を挿入し、ロッド（断面が正六角形）が隙間無く積み上げることが出来るように加工する。銅パイプ２０１の直径は例えば６０ｃｍ程度である。これをダイスに入れて引き延ばす。ロッド間の僅かな隙間は圧縮すると同時に、引き延ばすことによって潰れ、超伝導ロッド２０２と銅ロッド２０３が密着する。直径が１ｍｍ程度まで引き延ばすことによって長さが数ｋｍ以上の超伝導素線が製作されることになる。直径６０ｃｍの銅パイプ２０１が直径１ｍｍになる場合、断面は１／６００となる。２ｃｍの超伝導ロッド２０２が銅パイプ２０１に入れてあると、それの直径は、２/６００=３３．３μｍになる。また、長さは、この比の２乗に比例するので、０．２ｘ６００２＝７．２×１０４＝７２ｋｍとなる。
【０００７】
図１１に示したように、超伝導素線は、マトリックス材（常伝導金属マトリックス）と超伝導フィラメントからなる。超伝導は、不安定になることがある。銅マトリックス（常伝導金属マトリックス）１０２を全体に取り付けることによって、超伝導フィラメント１０１が常伝導転位したときに、超伝導フィラメント１０１に流れている電流が銅マトリックス（常伝導金属マトリックス）１０２に流れ、素線全体がクエンチすることを防ぐ。
【０００８】
電気抵抗が低いため、外部から電場を印加して電流を流す場合、素線の外側から電流が流れ出す。超伝導の部分が太いと、ヒステリシス損（交流損）が大となり、発熱によって温度が上昇し、超伝導が破れる。このため、銅マトリックス（常伝導金属マトリックス）１０２に埋めることによって、細い超伝導フィラメント１０１を使えるようにしている。
【０００９】
【非特許文献１】舟木和夫ほか、「超伝導工学の基礎  多心線と導体」、第３１頁、産業図書、１９９５年４月
【非特許文献２】春山純志、「カーボンナノチューブにおける超伝導」日本物理学会誌, vol.61, no.11, pp.826-830, 2006.
【発明の開示】
【発明が解決しようとする課題】
【００１０】
ＣＮＴ（ｃａｒｂｏｎ  ｎａｎｏｔｕｂｅ）の電気伝導については，２次元電子ガス(2DEG)系でのナノ物性現象の一つとして、メゾスコピック系の研究として理論実験が行われている。電子散乱の２大要素である、フォノン散乱と不純物散乱のうち、後者がほとんどなくなっていることが特長であり、バリスティック伝導性を示す。この特性を利用して、トランジスタ等のスイッチング・デバイスを作る応用研究が行われている。理論的には、抵抗が低いことが分かっている。ＣＮＴを利用してトランジスタ等の特性の測定も行われており、実験的にＣＮＴの低抵抗性が観測され、ＣＮＴが半導体素子の主要な材料として利用される可能性もある。実験的には、常温で、数ｎｍの直径のＣＮＴにμＡの電流を流すことができる。これは、古典的な意味で、高電流密度である。流れる電流を1μA, ＣＮＴの直径を4ｎｍ（ＳＷＣＮＴ（Single Walled ＣＮＴ;単層ＣＮＴ）では2ｎｍ程度）とすると、
2008277077.tif 000003
である。
【００１１】
この値は、銅線の電流密度の４桁から５桁高い値である。実際、このような高密度電流を銅に流すと、銅は溶融し、瞬時に、プラズマ化して放電が始まる。逆に、このことから、ＣＮＴは銅に比べて電気抵抗が極めて低いことができる。
【００１２】
小さな素子で大きな電流を制御することが、原理的に可能であることを意味し、ＣＮＴを用いて、スイッチング・デバイスを開発する大きな理由になっている。炭素原子が強く結合しているＣＮＴは、常温付近でも熱振動（フォノン）によるキャリア散乱が大きくないことや、ＣＮＴには不純物がその構造中に入りにくいので不純物散乱が低くなるため、抵抗が小さくなることは理論的にも予測されている。
【００１３】
メゾスコピック系物理の検討によって、一本のＣＮＴの量子抵抗は、電流の流れるチャンネルが２つあり、
2008277077.tif 000004
程度であることが知られている。
【００１４】
本発明は、ＣＮＴを用いて低抵抗化を図る素線およびその製造方法を提供することを目的とする。
【課題を解決するための手段】
【００１５】
前記課題を解決する本発明は、概略以下の構成とされる。
【００１６】
本発明は、金属内にＣＮＴの方向を揃えて埋め込み素線としたものである。金属は、銅やアルミ、金、銀など展性の良い材料が用いられる。
【００１７】
本発明において、ＣＮＴの長さは限られているので、ＣＮＴが互いに長手方向に重なるようにする。ＣＮＴ間を電流が渡るときに大きな抵抗が発生しないようにするために、十分にゴミ対策を施す。
【００１８】
このような素線を作るために、金属ワイヤー表面に電場を利用してＣＮＴを接着させる。
【００１９】
本発明によれば、誘電体溶液中にＣＮＴを混入させ、電位を容器と金属ワイヤーの間に印加し、ＣＮＴを電気化学的に接着させる製造方法が提供される。
【００２０】
金属ロッドを複数本集め、それを金属パイプ中に入れてから、ダイスで圧縮させながら引き延ばす。
【００２１】
本発明によれば、別の製造方法として、金属板表面にＣＮＴ層を作り、それを、海苔巻きのように丸めて太いワイヤーを作り、これをダイスで圧縮させながら引き延ばす。丸めるときに、中心に金属棒を入れて丸めると作業性が向上する。この時、金属表面に溝を作り、ＣＮＴの方向を揃えるようにしてもよい。
【００２２】
更に、繊維状のＣＮＴの場合には、機械的にその溝にＣＮＴ繊維を入れて、同様に丸め、ダイスで圧縮させながら引き延ばす。
【００２３】
本発明の１つのアスペクトに係る素線は、前記ＣＮＴは長手方向に互いに重なりあっている。本発明において、素線を構成する金属に、方向を揃えて埋め込んでなる複数のＣＮＴ（カーボンナノチューブ）を備えている。前記ＣＮＴは、金属マトリックス内に、素線の長手方向に沿って埋め込めまれている。前記ＣＮＴは長手方向に互いに重なりあっている。
【００２４】
本発明において、前記ＣＮＴは、金属ワイヤー又は金属ロッドの表面に、ＣＮＴ層を付着させてなるものである。
【００２５】
本発明において、前記ＣＮＴは、素線断面に対して所定の割合で含まれる。
【００２６】
本発明において、前記金属は、銅、アルミニウム、金、銀の少なくとも１つを含む。
【００２７】
本発明においては、前記ＣＮＴは、ワイヤー又はロッド状の金属部材の表面にＣＮＴペーストが流し込まれ乾燥させて形成してもよい。
【００２８】
本発明においては、前記ＣＮＴは、誘電体溶液中にＣＮＴを混入させ、電位を容器と金属部材の間に印加してＣＮＴを電気化学的に前記金属部材表面に接着させ乾燥加熱処理して形成してもよい。
【００２９】
本発明においては、ワイヤー又はロッド状の金属部材の表面に電場を利用してＣＮＴを付着させ、表面にＣＮＴが付着した金属部材を複数作り、表面にＣＮＴが付着した複数の金属部材と、表面にＣＮＴを付着させる処理を行わない金属部材を金属パイプ内に積み、ダイスで圧縮させながら引き延ばして形成してもよい。
【００３０】
本発明においては、金属部材表面にＣＮＴ層を配し前記金属部材を巻回してワイヤーを作り、前記ワイヤーをダイスで圧縮させながら引き延ばして形成してもよい。
【００３１】
本発明においては、前記ＣＮＴ層は、ＣＮＴ繊維であってもよい。
【００３２】
本発明においては、一の方向に延在されるガイド（溝又は側壁等）に沿って配置され、前記一の方向に沿った一の位置に配置される一のＣＮＴ部材と、前記一の方向に沿った前記一の位置とは別の位置に配置される他のＣＮＴ部材の少なくとも端部同士が、前記一の方向に、互いに重なり合って配設されている。
【発明の効果】
【００３３】
本発明によれば、ＣＮＴを用いることで、素線の抵抗を低減することができる。
【発明を実施するための最良の形態】
【００３４】
上記した本発明についてさらに詳細に説述すべく添付図面を参照して説明する。本発明においては、金属（例えば銅マトリックス）に、ＣＮＴが、図１１の超伝導フィラメントのように、埋め込まれており、ＣＮＴの断面積の全体の１％になる素線を考える（なお、ＣＮＴは全てチューブ状になった種類だけでなく内部にカーボン原子が詰まっているような構造のＣＮＴもある。このようなＣＮＴに大きな電流を流すことができる。また、van der Waals力は小さくなるようである）。
【００３５】
素線（直径１ｍｍ）の断面の１％になる２ｎｍのＣＮＴの本数Ｎは次のとおりである。
2008277077.tif 000005
【００３６】
したがって、ＣＮＴの抵抗Ｒｓは、次式で与えられる。
2008277077.tif 000006
【００３７】
これは、前述したように、バリスティック伝導であり、ＣＮＴの長さ程度の抵抗値になるが、現在のＣＮＴでは、長さｌが１ｍｍ程度までとされる。抵抗率に直すと、
2008277077.tif 000007
【００３８】
これは、常温の銅の電気抵抗率より２桁低い値である。
【００３９】
つまり、導線の体積に対して、１％程度のＣＮＴを混入させることで、銅の抵抗率の１／１００程度になる可能性があることを示唆している。
【００４０】
近時、超伝導を利用した送電、モータ等、超伝送システムの各種応用研究が行われているが、超伝送システムは低温で利用する必要がある。このため、超伝導部を低温に保持するために冷凍機を用いており、これが電力を消費する。したがって、実効的にはケーブルに抵抗があることと等価である。その損失は、銅ケーブルの１／２〜１／１０程度である。超伝導の特長は損失が少なくなるほかに電流密度が高く取れることがある。これはエネルギー損失とは別で、超伝導マグネットは同じ磁場を発生できる銅マグネットに比べて１／１００以下の体積になる。
【００４１】
一方、上記の見積もりから、ＣＮＴを断面の１％程度混ぜることで、銅の抵抗率の１／１０〜１／１００程度となれば、実質的に、超伝導素線と同等な素線を作ることができることになる。
【００４２】
更に、本発明によれば、冷凍機や低温に保持するためのクライオスタットが不要になるため、装置設計も含め、実質的には、本発明の方がはるかに使いやすい。つまり、このような導線を作ってもＣＮＴのコストを負担することが原理的に可能になる。
【００４３】
また、ＣＮＴの超伝導特性に関する実験・研究において、例えばＣＮＴの両端に、金属電極を取り付けて電流電圧特性の測定が行われており（非特許文献２参照）、超伝導が発現した温度は、数Ｋ以下である場合が多い。このようにすれば、確かに超伝導であるかが確かめることができるが、一般に、電極を、このような小さいＣＮＴに取り付けることは、技術的に困難な場合が多い。
【００４４】
このため、サンプルの製作に労力を必要とし、再現性ある実験は比較的困難である。
【００４５】
一方、工学系の応用超伝導の分野では、図１１に示したような素線を作ってから超伝導特性を測定することが一般的である。細い超伝導フィラメントだけに、直接、電極を取り付けて特性を測定することは、一般的に行われない。したがって、ＣＮＴの超伝導特性を実験する場合には、金属などのマトリックス材にＣＮＴを埋めて測定を行った方が良いのではないかと思料される。但し、このようなサンプルを作った場合には、ＣＮＴを渡って電子が流れるときの散乱を検討しなければならない。その意味で、上記の抵抗率の見積もりは、低めに見積もっている可能性もあるが、この問題は、高温超伝導体が1986年に発見されてから、しばらく議論されていたことが参考になる。高温超伝導体を作る結晶中では、完全な超伝導になるが、セラミックス系材料であるため、実際の状態は、小さな結晶粒が多く集まった状態になっており、結晶粒の間で電子が散乱されて、電気抵抗が発生する可能性がある。
【００４６】
実際、セラミックス系高温超伝導体では、金属系超伝導体に比べて、臨界電流密度は1桁以上低く、臨界温度以下でも、完全に電気抵抗がゼロにならないことが、実験的にも観測されている。
【００４７】
しかしながら、上記のような問題は、超伝導応用では、あまり問題にされていない。それは、超伝導体結晶粒子間での電子の散乱による抵抗は、ケーブルやモータ応用に用いるレベルでは問題にならないからである。
【００４８】
したがって、ＣＮＴを用いて電気抵抗の低い導体を開発する場合では、ＣＮＴを渡って流れる電子の散乱による抵抗増大が、目的とする応用分野で問題にならない程度に低いレベルであれば、実使用に供し得る。
【００４９】
これは、例えばＣＮＴでは、現在長さが１〜数十μｍとなっているが、高温超伝導体の結晶粒子の大きさが同程度であることや、ＣＮＴが繊維状になっているため、電子がＣＮＴ間を渡る面積が大きくなることから、それほど厳しい問題にならないと期待できる。
【００５０】
なお、この問題の一般的な解決は、
・結晶粒子間距離を短くするか、
・結晶粒子を電流が流れる方向に大きくすることであり、
現在の応用超伝導の分野では、後者の方法がとられている。
【００５１】
これはＣＮＴの場合には、長い繊維を作ることが求められることに対応する。以上、本発明の理論背景を説明したが、次に具体的な素線製造に関する具体例について説明する。
【実施例】
【００５２】
本発明の実施例として、ＣＮＴを金属マトリックス材に入れて常温で低抵抗の素線を作る方法について説明する。
【００５３】
＜電気泳動金属ロッド法＞
本発明によれば、前述した図１１の超伝導フィラメント１０１の部分を、複数のＣＮＴで置換した素線を作る。
【００５４】
この時、ＣＮＴは電流を流す方向にある程度揃っている必要がある。更に、ＣＮＴの長さが有限であるため、複数のＣＮＴが集まって繊維状になっている事が必要である。
【００５５】
ＣＮＴには、van der Waals力が働くため、電場中に入れると、ＣＮＴに電磁力が働く。Van der Waals力は分子の周りの電子に空間的偏りが生じて、その結果分極が発生することによって生じる力である。その意味で広義のクーロン力である。これは、時間的にも変化する場合がある。分子は内部に多くの電子や原子核があるため、２重極や３重極以上になるため、この力のポテンシャルは距離の6乗以上に反比例するのが一般的である。また、これはモノが接着するときの物理プロセスの最も重要な力である。
【００５６】
また、ピンセットなどでＣＮＴに接触すると接着され、ＣＮＴをピンセットから完全に剥がすことはかなり困難である。そして、空気中にＣＮＴを放置すると、空気中のゴミを吸着する。一方、このような物質を、誘電体中に入れると、誘電体が分極を生じ、ＣＮＴ周辺の電場をシールドする。したがって、ピンセットなどでも扱いやすくなる。
【００５７】
ＳＷＣＮＴをエチルアルコールに入れると、ピンセットで接触しても、簡単にＣＮＴ繊維を剥がすことが出来る。
【００５８】
そこで、今回、図１に示すような実験装置を作った。誘電体溶液（例えばエチルアルコール）にＣＮＴを入れ、それを金属など導体で作った容器１に入れる。内部に、金属ワイヤー又は金属ロッド２を入れ、容器１とは電気的に接触しないようにする。外部から電源３を接続し、容器１と、金属ワイヤー又は金属ロッド２の間に電位差を設ける。すると、誘電体中に発生する電場のためＣＮＴには電磁力が働き、金属ワイヤー又は金属ロッド２か容器１側に吸引される。
【００５９】
金属ワイヤー又は金属ロッド２側に、ＣＮＴが吸引されるように、極性を決めると、金属ワイヤー又は金属ロッド２の表面は、ＣＮＴでメッキをされたような状態になる。
【００６０】
この時、ＣＮＴ繊維の長さより直径の小さな金属ワイヤー又は金属ロッド２であれば、ＣＮＴ繊維は、金属ワイヤー又は金属ロッド２の長手方向に沿って接着する傾向が強くなる。これは、ＣＮＴの方向を揃えることになるので、素線を作る場合に効果的である。
【００６１】
印加する電圧は、時間的に変化させるようにしてもよい。これは、電場と相互作用してモノが動くような場合には、位相差が発生することが一般的であるからである。
【００６２】
金属ワイヤー又は金属ロッド２表面にＣＮＴ繊維が完全に密着する状態を作る。
【００６３】
金属ワイヤー又は金属ロッド２の断面は、円形でも良いが、正六角形としてもよい。
【００６４】
また、この様に、電場を利用して金属表面に、ＣＮＴ繊維を取り付ける場合には、強い電場を持っているＣＮＴが効果的であろう。
【００６５】
ＳＷＣＮＴ（単層ＤＮＴ）は、ＭＷＣＮＴ（多層ＣＮＴ）よりも強いvan der Waals力があるので、良く吸着する。
【００６６】
更に、このように、ＣＮＴ繊維が、金属ワイヤー又は金属ロッド２表面に接着すると、電源によって印加された電場をシールドするので、ある一定以上は、ＣＮＴ繊維が表面には接着しない。外部電源電圧を制御することによって、ＣＮＴ層の厚さを制御することができる。
【００６７】
表面に、一定の厚さでＣＮＴ繊維が付着された、金属ワイヤー又は金属ロッド２を、ＣＮＴを混ぜた誘電体溶液から取り出す。
【００６８】
そして、金属ワイヤー又は金属ロッド２の乾燥・加熱処理を行い、誘電体溶液を蒸発させる。すると、ＣＮＴは、より強固に、金属ワイヤー又は金属ロッド２表面に強く接着する。
【００６９】
また、ＣＮＴ繊維間も同様に強く接着する。なお、不純物が混入しないように注意する必要がある。
【００７０】
次に、表面にＣＮＴが付着した金属ワイヤー又は金属ロッド２を複数作り、図２に示すように、銅パイプ内に積み上げる。これは超伝導素線を作る方法と同じである。異なっているのは、積み上げるロッド材料が超伝導体か表面に電気抵抗率の低いＣＮＴ繊維が接着されているかの違いだけである。また、ＣＮＴが表面に付いていない金属ロッドも同様に用意し、一緒に積み上げる。このようにして出来た円柱状の金属ロッドをダイスに通して圧縮をかけながら引き延ばして低抵抗素線を製作する。
【００７１】
図２は、このようにして製作された低抵抗素線の断面図である。
【００７２】
銅パイプ７内のそれぞれの金属ワイヤー部２の断面は小さくなり、その表面にＣＮＴ層（ＣＮＴ繊維層）５があり、その外側に銅マトリックス材部６は、ＣＮＴが接着していない金属ロッドが起源である。ダイスで圧縮を印加しながら引き延ばしする際に注意すべきことは、引き延ばしをすることによってＣＮＴ繊維層５も薄くなるが、ＣＮＴ繊維が互いに重なるような構造を保持することが必要である。更に、ＣＮＴ繊維の方向が揃うことも必要である。このため、ＣＮＴ繊維層５の厚さが、例えばＣＮＴ直径の数倍あるように制御することが必要となる。また、ダイスで引き延ばす過程でＣＮＴの繊維は引き延ばす方向に揃って来る。これは、低抵抗素線を作る上で大変重要なことである。
【００７３】
＜金属板法＞
次に、金属板法について説明する。図３に示すように、ＣＮＴペースト１２を金属板１１の上に流し入れる。なお、ＣＮＴは溶媒に溶かした状態でＣＮＴペーストやＣＮＴ溶媒として販売されている。この後、高温で乾燥処理を行うと、溶媒は蒸発して、表面にＣＮＴのみが残る。その後、このような板を複数枚重ねてから寿司の海苔巻きのように巻き上げ、円柱状にする。
【００７４】
図４に、円柱の断面の一例を示す。金属板１１とＣＮＴ層１２が交互に入れ替わり、全体として断面が丸い円柱が出来る。断面直径は、その後のダイスにかけて引き延ばすかによるが、断面直径が1/100倍程度にする引き延ばしが必要になる。これによって、内部にある隙間が圧縮によって潰れることと、同時にＣＮＴの方向が揃うからである。そして、この細くなった素線が目的とするＣＮＴを用いた低抵抗素線となる。
【００７５】
ＣＮＴ層が表面にある金属板を巻き上げるときに、金属板の上に断面が丸い円柱状の金属棒１３を置いて、それに巻き込んでいくと、図５のような断面を持った円柱が出来上がる  また、中心金属丸棒１３を入れた方が作業性は改善する。
【００７６】
以上の図４と図５は、図１１において、超伝導フィラメント１０１の部分がＣＮＴ層になったと考えることができる。したがって、もしこの層の電気抵抗が極めて低くなれば、電流はＣＮＴ層に主に流れ、素線としての抵抗は低減される。
【００７７】
＜金属板溝法＞
次に、金属板の上にＣＮＴを乗せるときにその方向を揃えるための手法を説明する。図６は、金属表面に溝を作るための加工用金属丸棒（セラミック丸棒でもよい）２２であり、表面には拡大図に示すように表面に溝が掘られている。
【００７８】
金属板２１の表面を、図７に示すように、金属を押しながら転がして、表面に溝をつける。このため、加工用丸棒２２の材料は、金属板２１の材料に対して、より硬くなければならない。展性の高い材料を金属板２１に用いる。展性の高い材料は柔らかいので、多くの材料がこの様な加工用丸棒２２に使える。このように加工すると、金属板２２表面は溝が出来上がるので、そこにＣＮＴペーストなどを流し込む。この時、ＣＮＴペーストを溝の深さ以下にする。
【００７９】
図８は、ＣＮＴペーストを流し込んだ状態を示している。この状態で加熱乾燥させ、溶媒を蒸発させると、金属板２１の溝表面にＣＮＴが接着した状態になる。この時、ＣＮＴ繊維の長さが溝幅より長ければ、溝に沿ってＣＮＴ繊維が並ぶので、方向が揃うことになる。そして、これを、図４、図５のように、巻いて断面が丸い円柱を作る。そして、ダイスに入れて引き延ばす。
【００８０】
＜ＣＮＴ＞
次に、ＣＮＴについて説明する。ＣＮＴは現在色々なタイプがあり、上述したように溶媒に溶かしてペースト状に出来る材料から、図９に示すような繊維状のＣＮＴがある。図９には、エチルアルコールを入れてシャーレとＳＷＣＮＴ繊維が示されている。ＳＷＣＮＴであるため、van der Waals力が強く、繊維状になっている。エチルアルコールを入れたシャーレに入っているＣＮＴは、ピンセットで簡単につまむことが出来る。ペースト状になるＣＮＴ（多層ＣＮＴ）はピンセットでつまむとバラバラになりやすく、つまむことが出来ない。これは、van der Waals力が弱いため、ＣＮＴ間の結合力が弱いためと思われる。一方、このような繊維状のＣＮＴは、本発明の実施例には、使いやすい形状をしていると考えられる。それは、ＣＮＴの方向を揃いやすいからである。エチルアルコールを用いた理由は、これは誘電体であるため、これに入れるとvan der Waals力をシールドするので、ピンセットにＣＮＴが接着する強度が落ちる。このため、エチルアルコールを入れると、ピンセットでこの繊維を扱うことが容易になる。
【００８１】
ＣＮＴの強い接着力を得るためには、エチルアルコールから取り出せば良い。また、このvan der Waals力は金属表面には強い力で接着するので、本実施例には好適である。
【００８２】
このような繊維状のＣＮＴを使う場合には、図１０に示すように、金属板２１の表面に溝を作り、そこにＣＮＴ繊維２４を入れ込む。この作業は機械的に行われる。この時、金属板２１にエチルアルコールのような誘電体に入れておいてから作業を行うと、作業性が向上する。これは、ＣＮＴ繊維２４が、金属板２１表面の溝からずれたときに、修正しやすいからである。そして、ＣＮＴ繊維２４を入れ終わると、液体誘電体を加熱乾燥して蒸発させる。そして、図４、又は図５に示したように、このような金属板２１を巻き上げ、円柱状にしてからダイスにかけて引き延ばす。以上の方法が溝無しの金属板で行っても
よい。
【００８３】
なお、上記の非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【００８４】
【図１】本発明の一実施例の装置構成を支援す図である。
【図２】本発明の一実施例においてＣＮＴを利用した低抵抗素線の断面を示す図である。
【図３】本発明の一実施例において金属板にＣＮＴペーストを流し込んだ状態を示す図である。
【図４】本発明の一実施例においてＣＮＴ層が表面にある金属板を丸く巻き上げたときの断面を示す図である。
【図５】本発明の一実施例においてＣＮＴ層が表面にある金属板を丸棒に乗せて巻き上げたときの断面を示す図である。
【図６】本発明の一実施例における金属板表面溝加工用丸棒を示す図である。
【図７】本発明の一実施例における金属板表面溝加工を説明する図である。
【図８】本発明の一実施例において溝付金属板にＣＮＴペーストを流し込んだ状態を示す図である。
【図９】エチルアルコールを入れてシャーレとＳＷＣＮＴ繊維を示す図である。
【図１０】本発明の一実施例においてＣＮＴ繊維を金属表面溝に入れ込む様子を説明する図である。
【図１１】マルチフィラメント素線断面を示す図である。
【図１２】フィラメント電流と磁場分布を示す図である。
【図１３】超伝導素線母材の断面を示す図である。
【符号の説明】
【００８５】
１  容器
２  金属ワイヤー（金属ロッド）
３  電源
５  ＣＮＴ繊維層
６  銅マトリックス材部
７  銅パイプ
１１  金属板
１２  ＣＮＴペースト層（ＣＮＴ層）
２１  金属板
２２  丸棒
２３  ＣＮＴ含有液体
２４  ＣＮＴ繊維
１０１  超伝導フィラメント
１０２  銅（常伝導金属）マトリクス
２０１  銅パイプ
２０２  超伝導ロッド
２０３  銅ロッド
【図１】
2008277077.tif 000008
【図２】
2008277077.tif 000009
【図３】
2008277077.tif 000010
【図４】
2008277077.tif 000011
【図５】
2008277077.tif 000012
【図６】
2008277077.tif 000013
【図７】
2008277077.tif 000014
【図８】
2008277077.tif 000015
【図１０】
2008277077.tif 000016
【図１１】
2008277077.tif 000017
【図１２】
2008277077.tif 000018
【図１３】
2008277077.tif 000019
【図９】
2008277077.tif 000020